(57)【特許請求の範囲】
【請求項１】
液透過性の表面層、液不透過性の防漏層及び両層間に介在された液保持性の吸収層を有する吸収性物品において、
前記防漏層は、少なくとも水蒸気透過性を有しており、
前記吸収層が、吸収保持部と、この上下面の全面及び両側面を被覆し且つ制臭剤を含有する制臭シートを具備し、該吸収保持部の下面を被覆する制臭シートが吸収層の最も防漏層側に配されていると共に該吸収保持部の上面を被覆する制臭シートが吸収層における表面層側に近接する位置に配されている吸収性物品。
【請求項２】
前記防漏層は、その透湿度（ＪＩＳ Ｚ０２０８）が０．７ｇ／（１００cm2・hr）以上で且つ透気度（ＪＩＳ Ｐ８１１７）が３０ｍｌ／秒以下である請求項１記載の吸収性物品。
【請求項３】
前記制臭シートが、以下のa)及びb)の物質を含有しており、a)の含有量が２０〜８０重量％で、b)の含有量が１０〜８０重量％であり、前記制臭シートの生理食塩水に対する１分後のクレム吸水度（ＪＩＳ Ｐ８１４１）が４０ｍｍ以上である請求項１又は２記載の吸収性物品。
a)水に膨潤しない親水性繊維若しくは親水性発泡体、又は水の平衡吸収膨潤後の遠心保持量が０．７ｇ／ｇ以下である親水性繊維若しくは親水性発泡体。
b)制臭剤。
【請求項４】
前記制臭シートが、更に高吸収性ポリマーを１０〜６０重量％含有する請求項３記載の吸収性物品。
【請求項５】
前記制臭剤が前記高吸収性ポリマーを介して前記a)の物質に接着固定されている請求項４記載の吸収性物品。
【発明の詳細な説明】
【０００１】
【発明の属する技術分野】
本発明は、生理用ナプキン、使い捨ておむつ、失禁パッド、パンティライナー、ペット用シート等の吸収性物品に関し、更に詳しくは着装内のムレが防止され且つ吸収した液から発生する悪臭の制臭効果の高い吸収性物品に関する。
【０００２】
【従来の技術及び発明が解決しようとする課題】
吸収性物品の防漏層を透湿化し、着用中の濡れ感、ムレ感を無くすと共に皮膚の含水膨潤を抑制して皮膚トラブルの発症を抑える手法は、ベビー用おむつ、大人用おむつ、失禁パッド、パンティライナー等の分野で用いられている。この方法によれば水蒸気が吸収性物品の外に排出され、着装内の湿度が低下するが、水蒸気と共に様々な臭い成分も排出される結果、透湿性を有さない防漏層を有する吸収性物品に比して、装着中に様々な臭いがバックシートを通して発散される為に、自己及び他人に臭いが発散されるという問題があった。
【０００３】
国際公開ＷＯ９７／４８３６２には、通気性を有する防漏層と消臭剤を用いた吸収性物品が記載されている。この吸収性物品においては、２枚のティッシュの間に消臭剤が含まれて吸収体を構成している。しかし、このような構成の吸収体では、排泄された液が、吸収体における消臭剤が含まれている部位を通過して非肌当接面側にまで達してしまうと、該液から発生した悪臭を消臭剤によって完全に消臭することが出来ないので、悪臭が防漏層を通過して着装外に放出されてしまう。
【０００４】
従って、本発明は、吸収した液から発生する悪臭の消臭機能と透湿機能とが両立した吸収性物品を提供することを目的とする。
【０００５】
【課題を解決するための手段】
本発明は、液透過性の表面層、液不透過性の防漏層及び両層間に介在された液保持性の吸収層を有する吸収性物品において、
前記防漏層は、少なくとも水蒸気透過性を有しており、
前記吸収層が、吸収保持部と、この上下面の全面及び両側面を被覆し且つ制臭剤を含有する制臭シートを具備し、該吸収保持部の下面を被覆する制臭シートが吸収層の最も防漏層側に配されていると共に該吸収保持部の上面を被覆する制臭シートが吸収層における表面層側に近接する位置に配されている吸収性物品を提供することにより上記目的を達成したものである。
【０００６】
【発明の実施の形態】
以下本発明を、その好ましい実施形態に基づき図面を参照しながら説明する。図１には本発明の吸収性物品の一実施形態としての生理用ナプキンの幅方向断面図が示されている。
【０００７】
この生理用ナプキン１は、実質的に縦長の形状をしており、液透過性の表面層としてのトップシート２、液不透過性の防漏層としてのバックシート３、及び両シート間に介在された液保持性層の吸収層としての吸収体４を備えている。吸収体４はトップシート２と、少なくとも水蒸気透過性のバックシート３との間に介在され、吸収体４の下面側にホットメルト粘着剤５がスパイラル状に塗布されて、吸収体４とバックシート３とが接合固定されている。また、吸収部４の両側縁及び前後端から延出するトップシート２とバックシート３とがホットメルト粘着剤５によって接合固定されている。バックシート３の外側の面にはナプキン１を着用者の着衣に固定するための粘着剤６が帯状に２箇所塗布されている。粘着剤６は剥離紙７によって保護されている。
【０００８】
バックシート３は、水蒸気透過性であり、好ましくは通気性も有している。バックシート３の水蒸気透過性の程度は、ＪＩＳ  Ｚ０２０８に従い測定された透湿度（以下、透湿度というときはこの方法により測定されたものをいう）が、０．７ｇ／（１００cm2 ・hr）以上、特に１．０〜５．０ｇ／（１００cm2 ・hr）、とりわけ１．５〜３．０ｇ／（１００cm2 ・hr）であることが、着装内の湿度の上昇防止の点から好ましい。また、水蒸気のみ透過し、悪臭物質等の他の気体の透過を妨げる観点から、バックシート３の通気性の程度は、ＪＩＳ  Ｐ８１１７に準じて測定された透気度（以下、透気度というときはこの方法により測定されたものをいう）が３０ｍｌ／秒以下、特に１５ｍｌ／秒以下であることが好ましい。
【０００９】
吸収体４は、フラッフパルプと高吸収性ポリマーとの分散混合物からなる吸収保持部８と、この上下面及び両側面を被覆する制臭シート９とから構成されている。その結果、制臭シート９は、吸収体４の最もバックシート３側、即ち非肌当接面側に配されていると共に、吸収体４の最もトップシート２側、即ち肌当接面側に配されている。制臭シート９が吸収体４における最も非肌当接面側に配されていることによって、バックシート３の透湿機能を保持した上で、発生した悪臭がバックシート３を通じて着装外に放出されることが防止される。更に、制臭シート９が吸収体４における最も肌当接面側にも配されているので、液の吸収と制臭とが同時に行われ、着装内に悪臭が充満することも防止される。
【００１０】
制臭シート９は、ナプキン１に吸収された液から発生する悪臭の制臭作用を有するものであり、制臭剤を含有している。制臭作用を一層効果的に発現させる観点から、制臭シート９は、以下のa)及びb)の物質を含有することが好ましい。
a)水に膨潤しない親水性繊維若しくは親水性発泡体、又は水の平衡吸収膨潤後の遠心保持量（以下、単に遠心保持量ともいう）が０．７ｇ／ｇ以下である親水性繊維若しくは親水性発泡体。
b)制臭剤。
【００１１】
制臭シート９が前記a)及びb)の物質を含有することにより、ナプキン１に吸収された液（この液は悪臭の発生源である）が、前記a)の物質の表面に滞留しずらくなり、前記b)の物質である制臭剤に向かって集められ、集められた液が該制臭剤によって速やかに制臭される。その結果、制臭シート９を吸収体４における最も非肌当接面側に配することと相俟って、発生した悪臭がバックシート３を通じて着装外に放出されることが一層防止される。
【００１２】
前記a)の物質における水に膨潤しない親水性繊維又は親水性発泡体の構成材料としては、自身が膨潤しない樹脂、例えばポリエチレン、ポリプロピレン、ポリエステル、ポリウレタン、及びこれらの２種以上の複合体等の合成樹脂が挙げられる。これらの合成樹脂は、その表面が疎水性なので親水化処理をすることが必要である。親水化処理の方法としては、前記合成樹脂からなる繊維又は発泡体を成形後、界面活性剤の溶液を噴霧・塗工し、その表面に付着させるか、又は、予め親水性の界面活性剤を前記合成樹脂に練り込み、その後、繊維又は発泡体を成形し、その表面に界面活性剤をブリードさせる方法等がある。
【００１３】
親水化処理に用いられる界面活性剤としては、親油基と親水基を持つ親水性の界面活性剤であれば何れでも良いが、アニオン系界面活性剤、及びエチレンオキサイド系の付加モル数の高いノニオン系界面活性剤が好ましい。具体的には、スルホコハク酸エステル、アルキルエーテルサルフェート、ポリオキシエチレンアルキルエーテル、ポリオキシエチレンアルキルフェニルエーテル、グリセリン脂肪酸エステルなどがある。これらの界面活性剤は、単独で又は混合物で使用できる。これらの界面活性剤のうち、前記合成樹脂に対する割合が０．０５〜３重量％程度で十分な親水性を付与できるものが好ましい。
【００１４】
水に膨潤しない親水性繊維又は親水性発泡体の構成材料の別の例としては、親水化処理する必要のない材料、即ち自身が親水性表面を有する材料が挙げられる。具体的にはセルロース、ポリビニルアルコール、アクリル樹脂からなる繊維及び発泡体、例えばレーヨン繊維、ポリビニルアルコール繊維、セルローススポンジ、ポリビニルアルコールスポンジ等が挙げられる。
【００１５】
前記a)の物質における水の平衡吸収膨潤後の遠心保持量が０．７ｇ／ｇ以下である親水性繊維又は親水性発泡体の例としては、セルロースの分子内又は分子間を適当な架橋剤によって架橋させた架橋セルロース繊維や、セルロースの結晶化度を向上させたポリノジックレーヨン繊維等が挙げられる。製造経費の面からは架橋セルロース繊維が好ましい。遠心保持量が０．７ｇ／ｇ超の親水性繊維又は親水性発泡体を用いると、液がこれら繊維又は発泡体中に吸収保持され悪臭の発生源となったり、これら繊維又は発泡体が液を吸収することでその弾性率が低下し、繊維空間あるいは空孔中に液が残留し易くなって、やはり悪臭の発生源となる。尚、針葉樹パルプや広葉樹パルプ等の化学パルプは、その遠心保持量が通常１〜２ｇ／ｇ程度である。遠心保持量の測定方法は後述する実施例において詳述する。
【００１６】
前記架橋剤としては、ジメチロールエチレン尿素及びジメチロールヒドロキシエチレン尿素等のＮ−メチロール化合物、クエン酸トリカルバリル酸及びブタンテラカルボン酸等のポリカルボン酸、ポリグリシジルエーテル系化合物、並びにジアルデヒド系化合物等が好ましく用いられる。
【００１７】
制臭シート９におけるa)の物質の含有量は２０〜８０重量％が好ましく、特に４０〜６０重量％であることが、制臭シート全体の強度を十分保ち、効果的に液を拡散させ、制臭剤へ移行させる点から好ましい。
【００１８】
本発明における制臭剤とは、悪臭を吸収する消臭剤及び脱臭剤、悪臭の発生を防止する防臭剤、悪臭を他の臭いでマスキングする芳香剤等の悪臭を抑制する物質一般を意味する。
【００１９】
例えば、防臭剤としては、銀、亜鉛、銅などの金属イオンを含むキレート剤、及びこれらの金属イオンを担持する物質（例えば金属イオン含浸ゼオライト）などが挙げられる。
【００２０】
消臭剤及び脱臭剤としては、(1) 中性活性炭、繊維化炭素吸着剤、ゼオライト、アモルファスシリカ、ベントナイト等の粘土鉱物、活性アルミナ及び酸性白土等の物理吸着脱臭剤、(2) 酸性剤、アルカリ性剤、酸化剤及び還元剤等の化学脱臭剤、(3) アルカリ性または酸性添着活性炭、植物性精油を吸着させたゼオライト等の物理・化学脱臭剤、並びに(4) 鉄フタロシアニン誘導体、酸化亜鉛等の脱硫作用を有する塩、鉄（II）化合物をＬ−アスコルビン酸とミョウバンとの混合物などが挙げられる。
【００２１】
芳香剤としては、(1) アルコール系香料、単糖類、オリゴ糖類及び多糖類からなる配糖体等の香料の配糖体、(2) グリセリンとカルボン酸系香料（安息香酸、桂皮酸など）とのモノグリセライド、ジグリセライド及びトリグリセライド等のグリセリド、(3) アルコール系香料、カルボン酸系香料又はアミン系香料（インドール、スカトールなど）のアミノ酸誘導体又はペプチド誘導体などが挙げられる。
【００２２】
制臭シート９における制臭剤の含有量は、５〜８０重量％、特に２０〜６０重量％であることが、制臭能力が効果的に発揮され、また制臭剤の脱落防止や制臭シート９の十分な強度維持の点から好ましい。
【００２３】
前記a)の物質に液が残ることを一層防止して制臭効果を一層高めるために、制臭シート９は更に高吸収性ポリマーを含有していることが好ましい。高吸収性ポリマーの含有量は１０〜６０重量％、特に２０〜５０重量％であることが好ましい。
【００２４】
制臭シート９に高吸収性ポリマーが含有されている場合、制臭剤は高吸収性ポリマーを介して前記a)の物質に接着固定されていることが、制臭剤の脱落防止等の点から好ましい。斯かる接着固定を行うには、例えば、湿潤状態にある前記a)の物質のウエブに高吸収性ポリマーを散布して該ポリマー膨潤させることで粘着性を発現させ、そこに制臭剤を散布すればよい。
【００２５】
制臭シート９の強度を高めたり、或いは制臭剤の制臭シート９への固定性を高めるために、制臭シート９に結合剤を含有させてもよい。結合剤としては、ポリエチレン、ポリプロピレン及びポリエステル等の合成繊維、ポリエチレンとポリプロピレンとの複合繊維並びにポリエチレンとポリエステルとの複合繊維等の熱溶融性接着繊維；熱水で溶解するポリビニルアルコール繊維等の接着性繊維；カルボキシメチルセルロース、カイメン及びジアルデヒドデンプン等の抄紙用助剤などが挙げられる。結合剤は、制臭シート９に０．１〜３０重量％、特に０．５〜１０重量％含有されることが好ましい。
【００２６】
制臭剤の機能を効果的に発現させるために、制臭シート９における液の拡散性を向上させることが望ましい。具体的には、制臭シート９は、JIS P 8141に準じて測定された生理食塩水に対する１分後のクレム吸水度が４０ｍｍ以上、特に５０ｍｍ以上であることが好ましい。この様な拡散性は、前記a)の物質として、適切なものを適宜選択することによって得ることができる。
【００２７】
例えば、前記a)の物質として、水に膨潤しない合成繊維を親水化処理した繊維を用いる場合には、繊維径を小さくして繊維の比表面積を高くすればよい。この場合の平均繊維径は２０μｍ以下、特に０．１〜１０μｍであることが好ましい。このような平均繊維径を有する繊維を含む制臭シートを得るには、例えば制臭シートの基材として、繊維を極細にできるメルトブローン不織布を用いることが好ましい。
【００２８】
また、前記a)の物質として、遠心保持量が０．７ｇ／ｇ以下の親水性繊維を用いる場合は、制臭シートの密度を適宜調整したり、比表面積の高い極細のパルプ、例えば広葉樹パルプを制臭シートに少量配合することが好ましい。
【００２９】
吸収体４全体の重量に対する制臭シート９の重量の割合は、１０〜１００重量％、特に２０〜１００重量％であることが、着装外に臭いを発散させず快適に使用できる制臭性能が発現する点から好ましい。また、吸収体４全体の重量に対する前記a)の物質の含有量は、５〜７０重量％、特に１０〜６０重量％で、前記b)の物質の含有量は、５〜７０重量％、特に１０〜５０重量％であることが、吸収体４の強度と所望の吸収性能を保ちながら高い制臭能力を発揮する点から好ましい。
【００３０】
図１に示す実施形態においては、制臭シート９は吸収体４のバックシート３側の全面積（即ち１００％）を被覆している。本実施形態においては、バックシート３の透湿機能を保持した上で、発生した悪臭がバックシート３を通じて着装外に放出されることが十分に防止される。
【００３１】
上述した通り、バックシート３の外面には粘着剤６が塗布されている。バックシート３の水蒸気透過性を十分に確保するために、及びナプキン１がショーツから剥がれ落ちないようにするために、バックシート３の面積（但し、周縁のシール部は除く）に対する粘着剤６の塗布面積は５〜８０％、特に８〜６０％、とりわけ１０〜５０％であることが好ましい。
【００３２】
図１に示す実施形態においては、制臭シート９は吸収体４の最もトップシート２側に配されているが、これに代えてトップシート２側に近接する位置に配されていてもよい。例えば吸収保持部８の上に配された制臭シート９の上に吸収シートを配し、吸収保持部８の上の制臭シート９が、トップシート２側に近接する位置に配されるようにしてもよい。
【００３４】
本発明は前記実施形態に制限されず、例えば本発明の吸収性物品を、生理用ナプキンの他、使い捨ておむつ、失禁パッド、パンティライナー、ペット用シート等に適用してもよい。
【００３５】
【実施例】
実施例及び比較例に先立ち、実施例及び比較例で用いた制臭シート（吸収シート）及びバックシートの製造について説明する。はじめに制臭シート（吸収シート）の製造について説明する。尚、特に断らない限り「％」は「重量％」を意味する。
【００３６】
制臭シートＡの製造
遠心保持量０．３ｇ／ｇの架橋処理パルプ〔ウェアーハウザー（株）製のＨＢＡ（商品名）〕９５部、及び熱水溶解性繊維として太さ１デニール、長さ３ｍｍのポリビニルアルコール繊維〔三昌（株）製のフィブリボンド（商品名）〕５部を水中に分散混合し、所定濃度の抄紙原料を得た。この抄紙原料を湿式抄紙機の抄紙部に供給し、乾燥坪量が３０ｇ／ｍ2 になるように抄紙して、下層繊維シートを形成した。次いで、該下層繊維シートをサクションボックスにより脱水し、その水分率を６０重量％にした。この上に高吸収性ポリマー〔日本触媒（株）製のアクアリック（商品名）〕を散布坪量３０ｇ／ｍ2 で、制臭剤として粒状活性炭〔二村化学（株）製〕を散布坪量３０ｇ／ｍ2 で略均一に散布した。これら高吸収性ポリマー及び活性炭の上に、前記下層繊維シートと同様の配合組成を有する予め抄紙しておいた吸収シート（坪量４０ｇ／ｍ2 ）を重ね合わせ、これらの重ね合わせ体をヤンキードライヤーに導入し、１３０℃にて乾燥一体化することにより、紙中に高吸収性ポリマー及び活性炭が分散混合埋設された一枚の制臭シートＡを得た。制臭シートＡにおいては、活性炭が高吸収性ポリマーの粒子を介して架橋処理パルプに接着固定されていた。
【００３７】
制臭シートＢの製造
制臭剤として粒状活性炭〔二村化学（株）製〕を坪量３０ｇ／ｍ2 及びベントナイト〔水沢化学製のベンクレー（商品名）〕を坪量２０ｇ／ｍ2 で散布する他は、制臭シートＡの製造と同様により制臭シートＢを得た。制臭シートＢにおいては、活性炭及びベントナイトが高吸収性ポリマーの粒子を介して架橋処理パルプに接着固定されていた。
【００３８】
制臭シートＣの製造
遠心保持量１．３ｇ／ｇの針葉樹化学パルプ〔スキーナセルロース社製のスキーナプライム（商品名）〕を水中に分散させ、坪量が４０ｇ／ｍ2 の吸収紙を得た。この吸収紙にホットメルト粘着剤を坪量１０ｇ／ｍ2 でスパイラル状に塗布した。この上に制臭剤として粒状活性炭〔二村化学（株）製〕及びベントナイト〔水沢化学製のベンクレー（商品名）〕を表１に示す散布坪量で略均一に散布した。更に前記と同様の吸収紙（坪量４０ｇ／ｍ2 ）を重ね合わせて一枚の制臭シートＣを得た。
【００３９】
吸収シートＤの製造（比較）
遠心保持量１．３ｇ／ｇの針葉樹化学パルプ〔スキーナセルロース社製のスキーナプライム（商品名）〕を水中に分散し、坪量４０ｇ／ｍ2 の吸収シートＤを得た。
【００４０】
制臭シートＡ〜Ｃ及び吸収シートＤについて、構成繊維の遠心保持量及びシートのクレム吸水度を以下の方法により測定した。結果を表１に示す。
【００４１】
＜遠心保持量＞
繊維や発泡体等の親水性材料サンプル１ｇを正確に量り取り、イオン交換水５００ｍｌの入ったビーカー中に入れ３０分間そのままに放置した。その後、サンプルを取り出し、サンプルが脱落しないような不織布又はナイロンメッシュからなる袋の中にサンプルを入れた。遠心分離機〔国産遠心器（株）製のＨ−１３０Ｃ（商品名）〕にて、サンプルが入った袋を２０００回転／分（８９５Ｇの遠心加速度）で１０分間回転させた。その後のサンプルの重量を測定し、以下に示す式から遠心分離後の保持吸収量（遠心保持量）を求めた。
遠心保持量（ｇ／ｇ）＝｛遠心分離後のサンプル重量−初期のサンプルの重量（１ｇ）｝／初期のサンプル重量（１ｇ）
【００４２】
＜クレム吸水度＞
制臭シートＡ〜Ｃ及び吸収シートＤをサンプルとし、対象液を生理食塩水とする以外の測定条件及び装置はＪＩＳ  Ｐ  ８１４１の試験方法に準じた。サンプルサイズは、吸収性物品の長手方向に相当する方向で、長さ２００ｍｍ、幅１５ｍｍとした。生理食塩水にサンプルを浸漬し１分後の吸水高さを求めた。計１０点の平均値を１分後の吸水度とした。
【００４３】
次に、バックシートの製造について説明する。尚、得られた各バックシートの坪量は、表２に示す通りである。
【００４４】
バックシートＡ
ポリエチレン４５％、炭酸カルシウム５５％となるように両者を分散混練し、フィルムを製膜し、その後一軸延伸させて透湿フィルムを得た。
【００４５】
バックシートＢ
バックシートＡの表面にホットメルト粘着剤をスパイラルパターンで坪量３ｇ／ｍ2 塗布し、この上に坪量１２ｇ／ｍ2 のポリプロピレンスパンボンド不織布を貼り合わせて複合透湿シートを得た。
【００４６】
バックシートＣ
坪量１５ｇ／ｍ2 のポリプロピレンスパンボンド不織布２層の間に坪量１０ｇ／ｍ2 のメルトブローン不織布をサンドイッチし、ヒートロール処理にて密着一体化して複合透湿シートを得た。
【００４７】
バックシートＤ
ポリエチレン樹脂からなる坪量４０ｇ／ｍ2 のシートを作製した。
【００４８】
バックシートＡ〜Ｄの透湿度及び透気度を以下の方法で測定した。結果を表２に示す。
【００４９】
＜透湿度＞
ＪＩＳ  Ｚ０２０８重量法（カップ法）に準じ測定した。水蒸気透過度テスター〔八洲貿易（株）製〕Ｌ８０−４０００型を用い、その操作法に従って測定を行った。試験片は、上記バックシートＡ〜Ｄを幅１２０ｍｍ×長さ１２０ｍｍ程度に切り出し、所定の型紙でサンプルカードに貼り込めるサイズに切ったものを用いた。測定は１枚ずつ３枚行い、３枚の測定値の平均を透湿度とした。
【００５０】
＜透気度＞
ＪＩＳ  Ｐ８１１７（紙及び板紙の透気度試験方法）に準じ以下の方法で測定した。バックシート３２枚を重ねたものを５０×５０ｍｍ以上に裁断し、熊谷理機工業（株）製GUREY DENSOMETERを用いて透気度を測定した。測定機の内筒を持ち上げて止め金具で固定し、試験片を挟み締め付けた後、金具を外し０〜３００ｍｌのエアーが通過するのに要した秒数をストップウォッチで計測した。計測は３回行い、その平均値に基づき下記式から透気度を算出した。
透気度（ｍｌ／秒）＝３００ｍｌ／通過する時間（秒）
【００５３】
〔実施例１〕
図１に示す生理用ナプキンを作製した。先ず化学パルプ〔ウェアーハウザー社製のＮＢ４２０（商品名）〕を、空気中で坪量１５０ｇ／ｍ2 、幅７０ｍｍ、長さ１７５ｍｍに積繊した。このパルプに高吸収性ポリマー〔日本触媒（株）製のアクアリック（商品名）〕を散布坪量３０ｇ／ｍ2 で散布した。このパルプ／高吸収性ポリマーの混合物を、幅１５０ｍｍ、長さ１７５ｍｍの制臭シートＡで包みこんで吸収体４を構成した。次に、幅１００ｍｍ、長さ２０５ｍｍのバックシートＢを、その不織布面が吸収体４に対向するように重ねた。更に、幅１００ｍｍ、長さ２０５ｍｍのポリエチレン開孔フィルムからなる液透過性表面層を、吸収層の肌当接面側に重ね合わせた。そして、防漏層と表面層とを製品の前後及び両側でヒートシールによって接着した。更に、ナプキンの非肌当接面側に、ズレ止めホットメルト粘着剤６をバックシートＡの面積に対して約４０％となるように塗布し、その上を剥離紙７で被覆した。このようにして、製品長さ２０５ｍｍ、幅７５ｍｍの生理用ナプキンを得た。
【００５５】
〔比較例１〕
化学パルプ〔ウェアーハウザー社製のＮＢ４２０（商品名）〕を、空気中で坪量１５０ｇ／ｍ2 、幅７０ｍｍ、長さ１７５ｍｍに積繊した。このパルプに高吸収性ポリマー〔日本触媒（株）製のアクアリック（商品名）〕を散布坪量３０ｇ／ｍ2 で散布した。このパルプ／高吸収性ポリマーの混合物の上に、幅７０ｍｍ、長さ１７５ｍｍの制臭シートＣを積層した。これらを、遠心保持量１．３ｇ／ｇの針葉樹化学パルプ〔スキーナセルロース社製のスキーナプライム（商品名）〕からなる幅１１５ｍｍ、長さ１７５ｍｍ、坪量１８ｇ／ｍ2 の湿式吸収紙で包み込んで吸収体４を構成した。その後は実施例１と同様にして生理用ナプキンを得た。
【００５６】
〔比較例２〕
実施例１において制臭シートＡに代えて吸収シートＤを用い、且つバックシートＢに代えてバックシートＣを用いる以外は実施例１と同様にして生理用ナプキンを得た。
【００５７】
〔比較例３〕
化学パルプ〔ウェアーハウザー社製のＮＢ４２０（商品名）〕を、空気中で坪量１５０ｇ／ｍ2 、幅７０ｍｍ、長さ１７５ｍｍに積繊した。このパルプに高吸収性ポリマー〔日本触媒（株）製のアクアリック（商品名）〕を散布坪量３０ｇ／ｍ2 で散布した。このパルプ／高吸収性ポリマーの混合物の下に、幅７０ｍｍ、長さ１７５ｍｍの制臭シートＢを配した。これらを、遠心保持量１．３ｇ／ｇの針葉樹化学パルプ〔スキーナセルロース社製のスキーナプライム（商品名）〕からなる幅１１５ｍｍ、長さ１７５ｍｍ、坪量１８ｇ／ｍ2 の湿式吸収紙で包み込み、吸収体を構成した。次いで、防漏シートＤを配する以外は実施例１と同様にして生理用ナプキンを得た。
【００５８】
実施例及び比較例で得られた生理用ナプキンの制臭性能及び使用感を以下の方法により評価した。その結果を表３に示す。
【００５９】
＜制臭性能評価＞
本評価は、臭いが他人に知覚されない性能を評価する目的で行う。
実施例及び比較例で得られた生理用ナプキンを、生理用ショーツを用いて可動式人体モデルに装着させた。次いで可動式人体モデルを、１００歩／分（５０ｍ／分）の歩行速度で歩行させた。その後歩行させながら、生理食塩水５ｍｌ中にジエチルアミン１００μｌを入れた溶液をナプキン中に５ｍｌ注入し、同じ速度で３０分間歩行させた。無作為に選定した２５名のモニターに上記試験サンプルをモデルに装着したままの状態で外側から約１０ｃｍの距離に鼻を近づけてもらい、臭いを嗅いでもらい、以下の基準で評価してもらった。結果は、計２５名の平均点で表した。点数は、その値が小さければ小さい程、臭いが吸収されており、制臭効果が高いことを意味する。
【００６０】
評価基準
１点・・・臭いがしない。
２点・・・わずかに臭いがするが気にならない。
３点・・・やや不快な臭いがする。
４点・・・不快な臭いがする。
【００６１】
＜使用感の評価＞
使用中自分自身で感じる臭いを抑制できるかを含め総合的な使用感を調べる目的で、実施例及び比較例のナプキンを２枚ずつ、無作為に選定した２５名のモニターに生理時に３時間使用してもらい以下の１及び２の項目について評価してもらった。各項目の評価点は以下の通りであり、計２５名の平均点で表した。何れの項目とも数値が小さいほど使用感が良好であることを示す。
【００６２】
１．ムレ感
１点・・・全くムレなかった。
２点・・・僅かに（まれに）ムレたが気にならなかった。
３点・・・ややムレた。
４点・・・ムレて不快だった。
【００６３】
２．使用中（装着中や交換時等）の臭い
１点・・・全く臭いがしなかった。
２点・・・僅かに（まれに）臭ったが気にならなかった。
３点・・・やや臭いが気になった。
４点・・・臭いが気になった。
【００６４】
【表１】
0003753560.tif 000002
【００６５】
【表２】
0003753560.tif 000003
【００６６】
【表３】
0003753560.tif 000004
【００６７】
表３に示す結果から明らかなように、実施例１の生理用ナプキン（本発明品）は、比較例１及び２の生理用ナプキンに不快な臭いが残留しているのに対して、他人が感じる臭い及び自分が感じる臭いに対して共に制臭効果が高く、臭いがしないか或いは臭いが気にならないレベルまで制臭されており、吸収体における最も肌当接面側に制臭シートを配することで快適に使用可能な生理用ナプキンを提供可能なことが判った。
特に、実施例１のナプキンのように通気性は抑制しながら透湿性を高めたバックシートを用いることによって、臭いの漏れ出しが低く、特に快適に使用可能であることが判った。
また、比較例３のナプキンのように非透湿性のバックシートを用いた場合には、外部への臭いの漏れ出しは軽微であるものの、透湿機能を有するナプキンに比べると、ムレ感が大きく、また自分で感じる臭いも大きく不快であることから、総合的な快適さで劣ることも判った。
【００６８】
【発明の効果】
本発明によれば、吸収した液から発生する悪臭の消臭機能と透湿機能とが両立した吸収性物品を提供される。
【図面の簡単な説明】
【図１】  本発明の吸収性物品の一実施形態としての生理用ナプキンの幅方向断面図である。
【符号の説明】
１  生理用ナプキン
２  トップシート
３  バックシート
４  吸収体
８  吸収保持部
９  制臭シート
【図１】
0003753560.tif 000005